(57)【要約】【課題】  光源から照射された光を、容易に且つ自由に、目的とする任意の色調の光に変換させることができる感圧接着部材および光源装置を提供する。【解決手段】  感圧接着部材は、２８０ｎｍ〜４２０ｎｍの波長領域にピーク波長を有する紫外線により励起されるとともに、前記紫外線のピーク波長と異なり且つ３８０ｎｍ〜７８０ｎｍの波長領域にピーク波長を有する可視光線を出力する蛍光物質を少なくとも２種含有し、（メタ）アクリル酸Ｃ1-18アルキルエステルと、官能基を有している共重合性モノマーを単量体成分として含むアクリル系ポリマーを含有しているアクリル系感圧接着剤により形成されている蛍光物質複数含有感圧接着剤層を有していることを特徴とする。さらに、紫外線吸収剤含有層を有していることが好ましい。【選択図】      図１
2008291272.tif 000002
【特許請求の範囲】
【請求項１】
２８０ｎｍ〜４２０ｎｍの波長領域にピーク波長を有する紫外線により励起されるとともに、前記紫外線のピーク波長と異なり且つ３８０ｎｍ〜７８０ｎｍの波長領域にピーク波長を有する可視光線を出力する蛍光物質を少なくとも２種含有し、（メタ）アクリル酸Ｃ1-18アルキルエステルと、官能基を有している共重合性モノマーを単量体成分として含むアクリル系ポリマーを含有しているアクリル系感圧接着剤により形成されている蛍光物質複数含有感圧接着剤層を有していることを特徴とする感圧接着部材。
【請求項２】
さらに、紫外線吸収剤含有層を有している請求項１記載の感圧接着部材。
【請求項３】
請求項１又は２記載の感圧接着部材が、２８０ｎｍ〜４２０ｎｍの波長領域にピーク波長を有する紫外線を発する光源に接着していることを特徴とする光源装置。
【請求項４】
蛍光物質複数含有感圧接着剤層が、紫外線吸収剤含有層よりも光源側となるように、感圧接着部材が光源に接着している請求項３記載の光源装置。
【請求項５】
１つの感圧接着部材が、複数の光源に接着している請求項３又は４記載の光源装置。
【発明の詳細な説明】
【技術分野】
【０００１】
本発明は、発光ダイオード（ＬＥＤ）や蛍光管等の光源からの照射光を、異なる色調の光（可視光線）に変換できる機能を有する感圧接着部材および光源装置に関する。
【背景技術】
【０００２】
従来の光源装置、例えば、ＬＥＤ（発光ダイオード）や蛍光管などは、照明器具、ネオンサイン、看板などに多く用いられている。これらの光源による光の色調は、蛍光灯では、蛍光管内の壁面に設けられた蛍光物質を調整することにより行うことができ、ＬＥＤでは、半導体発光素子の種類を調整することによって行うことができる。しかしながら、従来のいずれの場合でも、いくつかの色調に限定されており、所望の色調に自由にコントロールすることができない。これを解消するための方法としては、例えば、所望の色調となるように、光源にカラーフィルターを取り付ける方法などが考えられるが、この場合、カラーフィルターで不要な色調領域の波長を吸収しているため、明るさが減少してしまい、元の光源の明るさに比べて非常に暗いものとなってしまう問題を有していた。
【０００３】
一方、照明器具などに用いられる白色光源として、近年、ＬＥＤを利用するものの進歩が著しい。このような白色ＬＥＤを得る技術としては、青色ＬＥＤを光源とし、この光源により励起されて黄色を発する蛍光物質をＬＥＤの封止樹脂中に混合することによるものなどがある。しかしながら、照明器具、特に、複数個のＬＥＤを用いた集合光源のような形状の場合、チップ毎の色調のバラツキが大きく、より一層の改善が求められている。また、光源装置の利用者が、光源の色を変更したくても、ＬＥＤチップ中に色変換材料が用いられているので、ＬＥＤそのものを取り替える必要があり、煩雑な処理を行わなければならない。
【０００４】
なお、従来、蛍光物質が用いられた例としては、例えば、ＬＥＤランプからなる光源と、導光板とが、ＬＥＤランプの発光により励起されて蛍光を発する蛍光物質が具備された蛍光変換体を介して接合されている例がある（特許文献１参照）。
【０００５】
【特許文献１】特開平９−７３８０７号公報
【発明の開示】
【発明が解決しようとする課題】
【０００６】
しかしながら、このような従来の光源装置では、その光源から照射された光の色調を、容易に且つ自由に、目的とする色調に変更することが困難である。
【０００７】
なお、前記蛍光変換体を介して光源と、導光板とが接合された例では、前記蛍光変換体は、弾性体中に蛍光物質が具備されてなり、この弾性体としては、例えば、接着後の弾性を有する透明な接着剤を用いることが記載されているが、アクリル系感圧接着剤を用いることは記載されておらず、しかも、アクリル系感圧接着剤中に、２種以上の蛍光物質を組み合わせて用いることは全く記載されていない。そのため、その光源から照射された光の色調を、目的とする色調に変更することが困難であり、しかも、変換後に出力された光の色調の安定性も低い。
【０００８】
従って、本発明の目的は、光源から照射された光を、容易に且つ自由に、目的とする任意の色調の光に変換させることができる感圧接着部材、および該感圧接着部材が用いられた光源装置を提供することにある。
本発明の他の目的は、さらに、任意の色調に変換されて出力された光の色調の安定性が優れている感圧接着部材、および該感圧接着部材が用いられた光源装置を提供することにある。
【課題を解決するための手段】
【０００９】
本発明者らは上記の目的を達成するために鋭意検討した結果、特定の感圧接着剤をマトリックスとし、該マトリックス中に、特定の蛍光物質が少なくとも２種組み合わせられて分散された構成の蛍光物質複数含有感圧接着剤層を有する感圧接着部材を作製し、該感圧接着部材を光源に接着させて用いると、光源から照射された光の色調を、容易に且つ自由に、目的とする色調に変更させることができることを見出した。本発明はこれらの知見に基づいて完成されたものである。
【００１０】
すなわち、本発明は、２８０ｎｍ〜４２０ｎｍの波長領域にピーク波長を有する紫外線により励起されるとともに、前記紫外線のピーク波長と異なり且つ３８０ｎｍ〜７８０ｎｍの波長領域にピーク波長を有する可視光線を出力する蛍光物質を少なくとも２種含有し、（メタ）アクリル酸Ｃ1-18アルキルエステルと、官能基を有している共重合性モノマーを単量体成分として含むアクリル系ポリマーを含有しているアクリル系感圧接着剤により形成されている蛍光物質複数含有感圧接着剤層を有していることを特徴とする感圧接着部材を提供する。
【００１１】
前記感圧接着部材は、さらに、紫外線吸収剤含有層を有していることが好ましい。
【００１２】
また本発明は、前記感圧接着部材が、２８０ｎｍ〜４２０ｎｍの波長領域にピーク波長を有する紫外線を発する光源に接着していることを特徴とする光源装置を提供する。該光源装置では、蛍光物質複数含有感圧接着剤層が、紫外線吸収剤含有層よりも光源側となるように、感圧接着部材が光源に接着していることが好ましい。また、１つの感圧接着部材は、複数の光源に接着していてもよい。
【発明の効果】
【００１３】
本発明の感圧接着部材によれば、光源から照射された光を、容易に且つ自由に、目的とする任意の色調の光に変換させることができる。さらに、任意の色調に変換されて出力された光の色調の安定性が優れている。
【発明を実施するための最良の形態】
【００１４】
以下に、本発明を必要に応じて図面を参照しつつ詳細に説明する。なお、同一の部材又は部位については、同一の符号を付している場合がある。
図１〜図４は本発明の感圧接着部材の例を示す概略断面図である。図１〜図４において、１、１１〜１３は感圧接着部材、２は蛍光物質複数含有感圧接着剤層、３は片面が剥離面となっているセパレータ、３１は両面が剥離面となっているセパレータ、４は透明基材層、５は実質的に蛍光物質を含有していない感圧接着剤層（蛍光物質非含有感圧接着剤層）である。
【００１５】
図１の感圧接着部材１は、蛍光物質複数含有感圧接着剤層２のみからなる層構成を有しており、前記蛍光物質複数含有感圧接着剤層２の両面にセパレータ（３，３）が積層されている。もちろん、セパレータ３の剥離面が蛍光物質複数含有感圧接着剤層２と接触するように、蛍光物質複数含有感圧接着剤層２とセパレータ３とが積層されている。この感圧接着部材１は、基材レス両面粘着テープの形態を有している。
【００１６】
図２の感圧接着部材１１は、蛍光物質複数含有感圧接着剤層２の一方の面に透明基材層４が積層された積層体からなる層構成を有しており、前記蛍光物質複数含有感圧接着剤層２の他方の面にセパレータ３が積層されている。もちろん、セパレータ３の剥離面が蛍光物質複数含有感圧接着剤層２と接触するように、蛍光物質複数含有感圧接着剤層２とセパレータ３とが積層されている。この感圧接着部材１１は、タックシート状の感圧接着テープの形態を有している。
【００１７】
図３の感圧接着部材１２は、蛍光物質複数含有感圧接着剤層２の一方の面に透明基材層４、蛍光物質非含有感圧接着剤層５がこの順で積層された積層体からなる層構成を有しており、前記蛍光物質複数含有感圧接着剤層２の他方の面にセパレータ３が積層され、且つ蛍光物質非含有感圧接着剤層５の透明基材層４と反対側の面にセパレータ３が積層されている。もちろん、蛍光物質複数含有感圧接着剤層２に積層されているセパレータ３は、その剥離面が蛍光物質複数含有感圧接着剤層２と接触するように蛍光物質複数含有感圧接着剤層２と積層されており、一方、蛍光物質非含有感圧接着剤層５に積層されているセパレータ３は、その剥離面が蛍光物質非含有感圧接着剤層５と接触するように蛍光物質非含有感圧接着剤層５と積層されている。この感圧接着部材１２は、基材付き両面粘着テープの形態を有しており、前記基材のそれぞれの面には異なった感圧接着剤層が形成されている。具体的には、透明基材層４の一方の面側の感圧接着剤層は蛍光物質複数含有感圧接着剤層２であり、他方の面側の感圧接着剤層は蛍光物質非含有感圧接着剤層５である。
【００１８】
図４の感圧接着部材１３は、蛍光物質複数含有感圧接着剤層２の一方の面に透明基材層４、蛍光物質非含有感圧接着剤層５がこの順で積層された積層体からなる層構成を有しており、前記蛍光物質複数含有感圧接着剤層２の他方の面にセパレータ３１が積層されている。セパレータ３１は、両面が剥離面となっているので、セパレータ３１の他方の面が蛍光物質非含有感圧接着剤層５と接触するようにロール状に巻回して保管することができる。従って、この感圧接着部材１３は、基材付き両面粘着テープの形態を有しており、特に、ロール状に巻回された基材付き両面粘着テープの形態にすることができる。
【００１９】
なお、感圧接着部材１２と、感圧接着部材１３とは、セパレータが異なるだけであり、基本的に同一の層構成を有している。
【００２０】
［蛍光物質複数含有感圧接着剤層］
図１〜図４で示される感圧接着部材において、蛍光物質複数含有感圧接着剤層は、アクリル系感圧接着剤により形成されており、また、２８０ｎｍ〜４２０ｎｍの波長領域にピーク波長（中心波長）を有する紫外線により励起されるとともに、前記紫外線のピーク波長と異なり且つ３８０ｎｍ〜７８０ｎｍの波長領域にピーク波長（中心波長）を有する可視光線を出力する蛍光物質を少なくとも２種含有している感圧接着剤層である。従って、本発明の感圧接着部材は、その構造中に、アクリル系感圧接着剤に、２８０ｎｍ〜４２０ｎｍの波長領域にピーク波長を有する紫外線により励起されるとともに、前記紫外線のピーク波長と異なり且つ３８０ｎｍ〜７８０ｎｍの波長領域にピーク波長を有する可視光線を出力する蛍光物質を少なくとも２種含有した蛍光物質複数含有アクリル系感圧接着剤組成物により形成された感圧接着剤層（蛍光物質複数含有感圧接着剤層）を少なくとも１層有していることを特徴としている。
【００２１】
（アクリル系感圧接着剤）
蛍光物質複数含有感圧接着剤層に係るアクリル系感圧接着剤としては、公知乃至慣用のアクリル系感圧接着剤（粘着剤）を用いることができる。アクリル系感圧接着剤としては、その調製過程でいかなる形態も取りうるが、取り扱い性の面で、溶剤系、エマルション系、ホットメルト系、光重合系などの形態で用いることが好ましい。また、アクリル系感圧接着剤は、そのまま単独で用いることができるが、本発明の範囲を逸脱しない限り、また接着剤としての性能を損なわない範囲であれば、従来公知の方法を用いた他のポリマーとの混合、攪拌などによるブレンド物であってもよい。なお、アクリル系感圧接着剤は単独で又は２種以上組み合わせて使用することができる。
【００２２】
このように、本発明では、感圧接着剤として、アクリル系感圧接着剤を用いているので、光源に直接接着した際に酸化劣化等による黄変などが生じず、任意の色調に変換されて出力された光の色調の安定性が良好である。一方、感圧接着剤として、他の感圧接着剤、例えば、シリコーン系感圧接着剤やゴム系感圧接着剤を用いると、感圧接着部材を光源に直接接着した際に、感圧接着剤等の酸化劣化等による黄変などが生じ、出力された光の色調の安定性に欠けるので、適していない。
【００２３】
アクリル系感圧接着剤は、アクリル系ポリマー［例えば、ポリ（メタ）アクリル酸エステルなど］を粘着成分（ベースポリマー）の主成分として含有している。前記アクリル系ポリマーは、モノマー主成分（単量体主成分）として（メタ）アクリル酸Ｃ1-18アルキルエステルを含有している。このような（メタ）アクリル酸Ｃ1-18アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ネオペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸イソミリスチル、（メタ）アクリル酸ステアリルなどが挙げられる。該（メタ）アクリル酸Ｃ1-18アルキルエステルは単独で又は２種以上を混合して使用することができる。
【００２４】
また、アクリル系ポリマーにおいて、（メタ）アクリル酸Ｃ1-18アルキルエステルに対して共重合性を有している単量体成分（共重合性モノマー）が用いられていてもよい。特に、アクリル系ポリマーを架橋させる際には、共重合性モノマーとしては、アクリル系感圧性接着剤の改質用モノマーが用いられていることが好ましい。このような改質用モノマーとしては、例えば、アクリル系感圧性接着剤の改質用モノマーとして知られる各種モノマーのいずれも使用可能である。共重合性モノマーは単独で又は２種以上組み合わせて使用することができる。
【００２５】
具体的には、共重合性モノマーとしては、例えば、酢酸ビニル等のビニルエステル類；（メタ）アクリロニトリル等のシアノ基含有共重合性モノマー；（メタ）アクリルアミド、Ｎ−ビニルピロリドン、Ｎ，Ｎ−ジメチル（メタ）アクリルアミド等のアミド基含有共重合性モノマー；２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、グリセリンジメタクリレート等のヒドロキシル基含有共重合性モノマー；グリシジル（メタ）アクリレート等のエポキシ基含有共重合性モノマー；Ｎ，Ｎ−ジメチルアミノエチル（メタ）アクリル酸アルキルエステル等のアミノ基含有共重合性モノマー；（メタ）アクリル酸、クロトン酸、イタコン酸、マレイン酸、無水マレイン酸、フマル酸等のカルボキシル基含有共重合性モノマー；（メタ）アクリル酸シクロヘキシル、（メタ）アクリル酸ボルニル、（メタ）アクリル酸イソボルニルなどの（メタ）アクリル酸脂環式炭化水素エステル；ベンジル（メタ）アクリレート、フェノキシエチル（メタ）アクリレート、フェノキシジエチレングリコール（メタ）アクリレートなどの（メタ）アクリル酸芳香族環含有炭化水素エステル；スチレン等のスチレン系モノマー；エチレン、プロピレンなどのα−オレフィン系モノマー；シクロヘキシルマレイミド、イソプロピルマレイミド等のイミド基含有共重合性モノマー；２−メタクリロイルオキシエチルイソシアネートなどのイソシアネート基含有共重合性モノマーなどが挙げられる。また、共重合性モノマーとしては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性モノマーを用いることもできる。
【００２６】
なお、このような共重合性モノマーは、モノマー成分全量に対して５０重量％未満の含有割合で用いられる。共重合性モノマーの使用量の下限値は、特に制限されず、用いられていなくても（モノマー成分全量に対して０重量％であっても）よいが、モノマー成分全量に対して２重量％であることが望ましい。
【００２７】
改質用モノマーとしては、前記共重合性モノマーのうち各種の官能基（特に極性基）を有している共重合性モノマーを用いることができ、これらのなかでもヒドロキシル基含有共重合性モノマー、カルボキシル基含有共重合性モノマーが好ましく、特にアクリル酸が好適である。なお、前記の各種の官能基（特に極性基）を有している共重合性モノマーは、アクリル系ポリマーに架橋結合を生じさせるのに重要な成分である。すなわち、改質用モノマーに由来する官能基（特に極性基）を利用してアクリル系ポリマーを架橋することができる。
【００２８】
アクリル系ポリマーを得るための重合方法としては、アゾ系化合物（アゾ系開始剤）や過酸化物（過酸化物系開始剤）などの重合開始剤を用いて行う溶液重合方法、エマルジョン重合方法や塊状重合方法、光開始剤を用いて光や放射線を照射して行う重合方法などを採用することができる。本発明では、分解してラジカルを生成させる重合開始剤を用いて重合させる方法（ラジカル重合方法）を好適に採用することができる。このようなラジカル重合では、通常のラジカル重合に用いられる重合開始剤を使用できる。該重合開始剤としては、例えば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなどのアゾ系開始剤；ジベンゾイルペルオキシド、ｔｅｒｔ−ブチルペルマレエートなどの過酸化物系開始剤等が挙げられる。
【００２９】
アクリル系ポリマーは、通常では付加重合物であるため、未反応モノマーが残存する場合があるが、重合開始剤としてアゾ系開始剤を用いることにより、残存モノマーを低減させることができる。しかも、アゾ系開始剤を用いると、過酸化物系開始剤や他のラジカル重合開始剤を用いて重合を行った場合よりも、開始剤の分解物に由来する感圧接着剤成分の劣化が少なく、そのため、蛍光物質を添加した後の使用環境において、前記感圧接着剤成分の劣化による色調の変化を抑制又は防止することができるという利点がある。従って、アクリル系ポリマーを得るための重合方法としては、アゾ系開始剤を用いて行う重合方法が好適である。このようなアゾ系開始剤としては、前記例示のアゾ系開始剤の中でも、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸が好適である。
【００３０】
重合開始剤の使用量は、特に制限されず、例えば、モノマー成分の総量に対して（１００モル％に対して）０．０１〜２モル％（好ましくは０．０２〜１モル％）程度である。
【００３１】
本発明では、前記モノマー成分を用いて重合させて得られたアクリル系ポリマーはそのまま乾燥させて用いてもよく、また、アクリル系ポリマーを架橋させることにより硬化させて用いてもよい。アクリル系ポリマーを架橋させることにより、感圧接着剤層の保護用として通常用いられるセパレータ（剥離ライナー）の剥離性および粘着性に加えて、耐熱性等の耐久性にも好結果が得られる。架橋方法としては、任意の架橋方法を利用することができるが、いわゆる架橋剤を用いる方法が望ましい。架橋剤としては、従来公知のものを用いることができるが、ポリイソシアネート系化合物、エポキシ系化合物、アジリジン系化合物、金属キレート系化合物、メラミン系化合物を好適に用いることができる。架橋剤は単独で又は２種以上混合して使用することができる。
【００３２】
（蛍光物質）
また、蛍光物質としては、２８０ｎｍ〜４２０ｎｍの波長領域にピーク波長を有する紫外線により励起され、この励起により、前記紫外線のピーク波長と異なり且つ３８０ｎｍ〜７８０ｎｍの波長領域にピーク波長を有する可視光線を出力する蛍光物質が用いられており、このような特性を有するものであれば特に制限されない。なお、蛍光物質は、その種類により、青、赤、緑、黄、橙などの可視光線の波長領域の蛍光を発することができる。
【００３３】
蛍光物質としては、無機系蛍光物質、有機系蛍光物質など、いずれの種類のものであってもよい。蛍光物質としては、その成分として、ユウロピウム元素（Ｅｕ）、マンガン元素（Ｍｎ）、アルミニウム元素（Ａｌ）、カルシウム元素（Ｃａ）、ストロンチウム元素（Ｓｒ）、バリウム元素（Ｂａ）、亜鉛元素（Ｚｎ）、リチウム元素（Ｌｉ）、ルビジウム元素（Ｒｂ）、セシウム元素（Ｃｓ）、イットリウム元素（Ｙ）、硫黄元素（Ｓ）、リン元素（Ｐ）、塩素元素（Ｃｌ）、チタン元素（Ｔｉ）、銅元素（Ｃｕ）、ナトリウム元素（Ｎａ）などの元素を１種又は２種以上含んでいるものを好適に用いることができる。
【００３４】
蛍光物質は２種以上組み合わせて用いられており、３種以上組み合わせられて用いられていることが好ましい。このように、複数種の蛍光物質を用いることにより、感圧接着部材により変化される色調を、任意の色調に調整することができる。この際、複数種の蛍光物質のそれぞれの含有比率を調整することにより、微妙な色調であっても調整することができる。複数種の蛍光物質の配合比率としては、特に制限されず、光源の出力エネルギーやその波長などに応じて、適宜適正な配合比率を設定することができる。
【００３５】
また、このような色変換は、光源から発せられる紫外線のピーク波長などに応じて、蛍光物質の種類や組み合わせを適宜選択することができる。例えば、光源からの紫外線の光を感圧接着部材により白色に色変換する場合、（１）光源として４００〜４２０ｎｍの波長領域にピーク波長を有する紫外線を発する光源を用い、且つ、前記光源からの光により励起されて、緑色の光を出力する蛍光物質と、赤色の光を出力する蛍光物質との２種の蛍光物質を含有している感圧接着剤層を有する感圧接着部材を用いることにより、または、（２）光源として２８０〜４００ｎｍの波長領域にピーク波長を有する紫外線を発する光源を用い、且つ、前記光源からの光により励起されて、緑色の光を出力する蛍光物質と、赤色の光を出力する蛍光物質と、青色の光を出力する蛍光物質との３種の蛍光物質を含有している感圧接着剤層を有する感圧接着部材を用いることにより、光源からの光を白色に変換することができる。
【００３６】
蛍光物質複数含有感圧接着剤層は、マトリックスとなる感圧接着剤中に、前記蛍光物質を少なくとも２種混合して、コーティング等によりシート状に形成することにより形成することができる。特に、蛍光物質は、容易に、感圧接着剤中に均一又はほぼ均一に分散させることができるので、感圧接着部材の部位により変化される色調のバラツキを効果的に低減することができる。従って、本発明の感圧接着部材により、光源からの光を一定又はほぼ一定の色調を有する光に変換させることができる。
【００３７】
蛍光物質複数含有感圧接着剤層中の蛍光物質の含有割合としては、蛍光物質複数含有感圧接着剤層の全量に対して３０重量％を超えない範囲であることが好ましく、さらに好ましくは２０重量％以下（特に、１０重量％以下）であることが望ましい。蛍光物質の含有割合が、蛍光物質複数含有感圧接着剤層の全量に対して３０重量％を超えると、感圧接着部材が本来発現すべき接着性が損なわれる。なお、蛍光物質の含有割合の下限としては、特に制限されず、出力する可視光線の強度や、光源の出力エネルギーなどに応じて適宜選択することができる。
【００３８】
アクリル系感圧接着剤および蛍光物質からなる蛍光物質複数含有アクリル系感圧接着剤組成物には、必要により、架橋剤、粘着付与剤、可塑剤、軟化剤、老化防止剤、充填剤などの公知の各種添加剤が配合されていてもよい。これらの添加剤の使用量は、いずれも粘着剤に適用される通常の量でよい。
【００３９】
蛍光物質複数含有感圧接着剤層の厚みとしては、特に制限されないが、例えば、２０〜１０００μｍ（好ましくは３０〜５００μｍ）の範囲であることが望ましい。蛍光物質複数含有感圧接着剤層の厚みが２０μｍ未満では、蛍光物質による十分な波長変換が行われにくく、得られる色調が制限される場合があり、一方、１０００μｍ（１ｍｍ）を超えると、蛍光物質複数含有感圧接着剤層自身の厚みによる光の透過率ロスが大きくなり、明るい発光が得られにくくなる。なお、蛍光物質複数含有感圧接着剤層は、単層、積層体のいずれの形態を有していてもよい。なお、蛍光物質複数含有感圧接着剤層は感圧接着部材中に単数又は複数設けることができる。
【００４０】
［透明基材層］
透明基材層は、透明性を有する基材（透明基材）からなる層であり、光を効率的に透過させる役割を有するものであれば特に制限されず、例えば、透明な基材フィルム層が好適である。透明基材層は、単層、積層体のいずれの層構造を有していてもよい。透明基材層は、熱可塑性樹脂などの各種の樹脂により形成することができ、特にフィルム状に形成されたものが好適である。このような樹脂としては、特に制限されないが、例えば、ポリエステル（例えば、ポリエチレンテレフタレートなど）、ポリアミド（ナイロン）、ポリオレフィン（例えば、ポリエチレン、ポリプロピレン、エチレン−プロピレン共重合体など）、ポリカーボネートなどが挙げられる。樹脂は単独で又は２種以上組み合わせて使用することができる。
【００４１】
透明基材層の厚みとしては、光を高効率で透過させることができれば特に制限されず、例えば、１〜１５０μｍ（好ましくは５〜７０μｍ）程度の範囲から選択することができる。
【００４２】
なお、透明基材層は、例えば、予め形成されたプラスチックフィルムを積層することにより形成されるプラスチックフィルム層であってもよく、熱可塑性樹脂などの各種樹脂をコーティングすることにより形成されるプラスチックフィルム層であってもよい。また、透明基材層は感圧接着部材中に単数又は複数設けることができる。
【００４３】
［蛍光物質非含有感圧接着剤層］
蛍光物質非含有感圧接着剤層は、蛍光物質を実質的に含有していない感圧接着剤層であり、透明性を有していることが重要である。蛍光物質非含有感圧接着剤層が不透明であると、蛍光物質複数含有感圧接着剤層から出力された光を、感圧接着部材の外部に出力することができなくなるためである。
【００４４】
蛍光物質非含有感圧接着剤層を形成する感圧接着剤としては、各種感圧接着剤を用いることができるが、前記蛍光物質複数含有感圧接着剤層に係る感圧接着剤と同様のアクリル系感圧接着剤が好ましい。
【００４５】
蛍光物質非含有感圧接着剤層の厚みとしては、粘着性を有し、且つ光を高効率で透過させることができれば特に制限されず、例えば、５〜１００μｍ（好ましくは１０〜７０μｍ）程度の範囲から選択することができる。蛍光物質非含有感圧接着剤層は、単層、積層体のいずれの形態を有していてもよい。なお、蛍光物質非含有感圧接着剤層は感圧接着部材中に単数又は複数設けることができる。
【００４６】
［セパレータ］
セパレータ（剥離ライナー）は必要に応じて用いられている。該セパレータとしては、粘着テープ用のセパレータとして用いられているものであれば特に制限されず、公知乃至慣用のセパレータを用いることができる。セパレータとしては、図１〜図３で示されるように、何れか一方の面のみが剥離面となっているものであってもよく、図４で示されるように、両面が剥離面となっているものであってもよい。セパレータの具体例としては、例えば、剥離処理剤からなる剥離処理剤層がセパレータ用の基材（例えば、和紙、洋紙、グラシン紙などの紙類；不織布、布などの繊維質材料による基材；ポリエステルフィルム、ポリオレフィンフィルムなどのプラスチックフィルムや、金属蒸着プラスチックフィルムなど）の表面に形成されたセパレータを好適に用いることができる。前記剥離処理剤としては、特に制限されず、例えば、シリコーンポリマー（シリコーン系剥離剤）の他、長鎖アルキル基含有ポリマー、フッ素系ポリマー（フッ素系剥離剤）などの非シリコーン系剥離剤などが挙げられる。これらの剥離処理剤は単独で又は２種以上混合して使用することができる。なお、セパレータの両面が剥離処理剤により形成されている場合、両剥離面を形成するための剥離処理剤は、同一のものであってもよく、異なるものであってもよい。
【００４７】
また、セパレータとしては、それ自体が剥離性の高いプラスチックフィルム［例えば、ポリエチレン（線状低密度ポリエチレン等）、ポロプロピレン、エチレン−プロピレン共重合体等のエチレン−α−オレフィン共重合体（ブロック共重合体またはランダム共重合体）の他、これらの混合物からなるポリオレフィン系樹脂によるポリオレフィン系フィルム；テフロン（登録商標）製フィルムなど］によるセパレータ、前記剥離性の高いプラスチックフィルムの素材（例えば、ポリエチレン、ポリプロピレン、エチレン−プロピレン共重合体等のエチレン−α−オレフィン共重合体などのポリオレフィン系樹脂や、テフロンなど）を、各種基材（例えば、金属箔、プラスチックフィルムなど）にラミネート又はコーティングして得られるセパレータなども用いることができる。
【００４８】
［紫外線吸収剤含有層］
前記蛍光物質は、特定の波長領域にピーク波長を有する紫外線（元の光源から発光された波長成分）により励起されて、前記紫外線のピーク波長と異なる特定の波長領域にピーク波長を有する可視光線（変換後の波長成分）を出力するが、この際の光の変換効率は１００％でないので、実際に蛍光物質複数含有感圧接着剤層からの出力光には、元の光源から発光された波長成分と、変換後の波長成分とが混じったものとなる。そのため、変換後の波長成分のみを色調調整に利用したい場合は、元の光源から発光された波長成分をカットする（除去する）目的で、紫外線吸収剤を含有する層（紫外線吸収剤含有層）を、蛍光物質複数含有感圧接着剤層の光源と反対側に設けることが効果的である。すなわち、光の流れが「光源−蛍光物質複数含有感圧接着剤層−紫外線吸収剤含有層」の順となるように、紫外線吸収剤含有層を設けることが好ましい。
【００４９】
このような紫外線吸収剤含有層は、紫外線以外の光を高効率で透過させることができ、紫外線のみを吸収して透過させない又は透過する量を減少させることができる層であることが重要である。
【００５０】
なお、このように、紫外線吸収剤含有層を設けることにより、蛍光物質複数含有感圧接着剤層を通過して調整された光の色調をより一層シャープにすることができる。しかも、人体に有害な紫外線（例えば、一般的に「ＵＶ−Ａ」と称されている紫外線）を効果的にカットすることができ、この観点からも極めて効果的である。
【００５１】
紫外線吸収剤含有層としては、紫外線吸収剤を含有している層又は部材であれば特に制限されず、例えば、紫外線吸収剤のみからなる層であってもよいが、蛍光物質複数含有感圧接着剤層を担持するために積層されている透明な支持基材中や、蛍光物質複数含有感圧接着剤層と異なる他の感圧接着剤層（すなわち、蛍光物質非含有感圧接着剤層）などの他の層中に紫外線吸収剤を含有させることにより形成された層が好適である。具体的には、紫外線吸収剤含有層としては、図５で示されるような紫外線吸収剤を含有する透明基材層（紫外線吸収剤含有透明基材層）、図６や図７で示されるような紫外線吸収剤を含有する感圧接着剤層（紫外線吸収剤含有感圧接着剤層）などが挙げられる。図５〜図７は本発明の感圧接着部材の例を示す概略断面図である。図５〜図７において、１４、１５および１６は感圧接着部材、６は紫外線吸収剤含有透明基材層、７は紫外線吸収剤含有感圧接着剤層であり、他の符号は前記に同じである。
【００５２】
図５の感圧接着部材１４は、蛍光物質複数含有感圧接着剤層２の一方の面に、紫外線吸収剤含有透明基材層６が積層された積層体からなる層構成を有しており、前記蛍光物質複数含有感圧接着剤層２の他方の面にセパレータ３が積層されている。もちろん、セパレータ３は、図２と同様に、その剥離面が蛍光物質複数含有感圧接着剤層２と接触するように、蛍光物質複数含有感圧接着剤層２とセパレータ３とが積層されている。この感圧接着部材１４は、タックシート状の感圧接着テープの形態を有している。
【００５３】
図６の感圧接着部材１５は、蛍光物質複数含有感圧接着剤層２の一方の面に透明基材層４、紫外線吸収剤含有感圧接着剤層７がこの順で積層された積層体からなる層構成を有しており、前記蛍光物質複数含有感圧接着剤層２の他方の面にセパレータ３が積層され、且つ紫外線吸収剤含有感圧接着剤層７の透明基材層４と反対側の面にセパレータ３が積層されている。もちろん、蛍光物質複数含有感圧接着剤層２に積層されているセパレータ３は、その剥離面が蛍光物質複数含有感圧接着剤層２と接触するように蛍光物質複数含有感圧接着剤層２と積層されており、一方、紫外線吸収剤含有感圧接着剤層７に積層されているセパレータ３は、その剥離面が紫外線吸収剤含有感圧接着剤層７と接触するように紫外線吸収剤含有感圧接着剤層７と積層されている。この感圧接着部材１５は、基材付き両面粘着テープの形態を有しており、前記基材のそれぞれの面には異なった感圧接着剤層が形成されている。具体的には、透明基材層４の一方の面側の感圧接着剤層は蛍光物質複数含有感圧接着剤層２であり、他方の面側の感圧接着剤層は紫外線吸収剤含有感圧接着剤層７である。
【００５４】
図７の感圧接着部材１６は、蛍光物質複数含有感圧接着剤層２の一方の面に透明基材層４、紫外線吸収剤含有感圧接着剤層７がこの順で積層された積層体からなる層構成を有しており、前記蛍光物質複数含有感圧接着剤層２の他方の面にセパレータ３１が積層された構成を有している。セパレータ３１は、両面が剥離面となっているので、セパレータ３１の他方の面が紫外線吸収剤含有感圧接着剤層７と接触するようにロール状に巻回して保管することができる。従って、この感圧接着部材１６は、基材付き両面粘着テープの形態を有しており、特に、ロール状に巻回された基材付き両面粘着テープの形態にすることができる。
【００５５】
なお、感圧接着部材１５と、感圧接着部材１６とは、セパレータが異なるだけであり、基本的に同一の層構成を有している。
【００５６】
このような紫外線吸収剤含有層において、紫外線吸収剤としては、光源からの光（波長成分）を吸収する効果を有するものであれば特に制限されず、公知乃至慣用の紫外線吸収剤を用いることができる。例えば、光源が２８０ｎｍ〜４２０ｎｍの波長領域にピーク波長（中心波長）を有する紫外線を発する光源である場合、紫外線吸収剤としては、２８０ｎｍ〜４２０ｎｍの波長領域（一般的に「ＵＶ−Ａ」と称されている紫外線のピーク波長領域）に吸収効果を有する紫外線吸収剤を好適に用いることができる。より具体的には、紫外線吸収剤としては、例えば、ベンゾフェノン系紫外線吸収剤、ベンゾトリアゾール系紫外線吸収剤、サリチル酸誘導体系紫外線吸収剤、トリアジン誘導体系紫外線吸収剤、桂皮酸誘導体系紫外線吸収剤、シアノアクリレート系紫外線吸収剤、ｐ−アミノ安息香酸系紫外線吸収剤、ジベンゾイルメタン系紫外線吸収剤などが挙げられる。紫外線吸収剤は単独で又は２種以上組み合わせて使用することができる。
【００５７】
紫外線吸収剤含有層中の紫外線吸収剤の含有割合としては、紫外線を有効に吸収することができる範囲であれば特に制限されず、その層構成などに応じて適宜選択することができる。例えば、紫外線吸収剤含有層が紫外線吸収剤含有感圧接着剤層又は紫外線吸収剤含有透明基材層である場合、紫外線吸収剤の含有割合としては、紫外線吸収剤含有層の全量に対して０．１〜１５重量％（好ましくは１〜１０重量％）程度の範囲から選択することができる。
【００５８】
紫外線吸収剤含有層の厚みとしては、光を高効率で透過させることができれば特に制限されず、感圧接着部材の層構成、紫外線吸収剤の種類や含有割合などに応じて適宜選択することができる。紫外線吸収剤含有層の厚みとしては、例えば、２００μｍ以下（例えば、１０〜２００μｍ）、好ましくは１５〜１００μｍ程度の範囲から選択することができる。紫外線吸収剤含有層は、単層、積層体のいずれの形態を有していてもよい。なお、紫外線吸収剤含有層は感圧接着部材中に単数又は複数設けることができる。
【００５９】
なお、図５〜図７における蛍光物質複数含有感圧接着剤層２や透明基材層４は、図１〜図４における蛍光物質複数含有感圧接着剤層２や透明基材層４と同様の層である。
【００６０】
このように、本発明の感圧接着部材は、蛍光物質複数含有感圧接着剤層のみによる層構成であってもよく、蛍光物質複数含有感圧接着剤層とともに、透明基材層、蛍光物質非含有感圧接着剤層、紫外線吸収剤含有層などの層を有する積層体による層構成であってもよい。もちろん、セパレータは必要に応じて設けられており、感圧接着部材を使用する際には、セパレータは剥離して取り除かれる。なお、感圧接着部材は、本発明の効果を損なわない範囲で、さらに他の層を有していてもよい。
【００６１】
感圧接着部材は、シート状の形態や、ロール状に巻回された形態で作製することができる。なお、ロール状に巻回された形態である場合、両面が剥離面となっているセパレータを１つ用いて、ロール状に巻回したロール状の形態であってもよく、または、片面が剥離面となっているセパレータを２つ用い、各セパレータをそれぞれの感圧接着剤層（蛍光物質複数含有感圧接着剤層、蛍光物質非含有感圧接着剤層）の面に積層して、さらにロール状に巻回したロール状の形態であってもよい。
【００６２】
本発明の感圧接着部材は、２８０ｎｍ〜４２０ｎｍの波長領域にピーク波長（中心波長）を有する紫外線を発する光源から発せられた紫外線を、目的とする任意の色調の光（可視光線）に変換させることができる。従って、光源装置の光源に、感圧接着部材を接着させることにより、煩雑な処理を行わなくても、容易に且つ自由に、光源装置から照射される光を、任意の色調の光（可視光線）に変換することができる。また、カラーフィルターのように、不要な色調領域の波長を吸収して光の色調をコントロールしているわけではないので、出力される光の明るさは良好である。しかも、アクリル系感圧接着剤を用いているので、任意の色調に変換されて出力された光の色調の安定性が優れている。
【００６３】
［光源装置］
本発明の光源装置は、前記感圧接着部材が、２８０ｎｍ〜４２０ｎｍの波長領域にピーク波長（中心波長）を有する紫外線を発する光源に接着された構成を有している。図８〜図１３は本発明の光源装置の例の要部を示す概略断面図である。図８〜図１３において、８、８１〜８５は光源装置、９はチップ型ＬＥＤ、９１はドームキャップ型ＬＥＤ、９ａは透明なパッケージ材料部、９ｂは不透明なパッケージ材料部、９ｂ１は不透明なパッケージ材料部９ｂの空隙部であり、他の符号は前記に同じである。なお、チップ型ＬＥＤ９やドームキャップ型ＬＥＤ９１は、２８０ｎｍ〜４２０ｎｍの波長領域にピーク波長（中心波長）を有する紫外線を発する光源である。
【００６４】
図８の光源装置８は、チップ型ＬＥＤ９から紫外線が照射される面の全面に感圧接着部材１が接着しており、該感圧接着部材１の他方の面の全面は、透明なパッケージ材料部９ａと接着した構成を有している。感圧接着部材１は、前述ように、蛍光物質複数含有感圧接着剤層２のみからなっているので、蛍光物質複数含有感圧接着剤層２の一方の面がチップ型ＬＥＤ９から紫外線が照射される面に接着し、他方の面が透明なパッケージ材料部９ａに接着している。
【００６５】
図９の光源装置８１は、チップ型ＬＥＤ９から紫外線が照射される面の全面に感圧接着部材１２の蛍光物質複数含有感圧接着剤層２の面が接着しており、該感圧接着部材１２の蛍光物質非含有感圧接着剤層５の面の全面は、透明なパッケージ材料部９ａと接着した構成を有している。
【００６６】
前記光源装置（８，８１）では、チップ型ＬＥＤ９から紫外線が照射される面と、透明なパッケージ材料部９ａとの間に、それぞれ、感圧接着部材（１，１２）が設けられており、チップ型ＬＥＤ９から照射された紫外線は、感圧接着部材（１，１２）を通り、この際、蛍光物質複数含有感圧接着剤層２により紫外線が特定の色調の光（可視光線）に変換され、透明なパッケージ材料部９ａを通して外部に出力される構成となっている。
【００６７】
図１０の光源装置８２は、チップ型ＬＥＤ９から紫外線が照射される面の全面に感圧接着部材１１の蛍光物質複数含有感圧接着剤層２の面が接着しており、該感圧接着部材１１の透明基材層４の面は、空隙部９ｂ１を有する不透明なパッケージ材料部９ｂと密着した構成を有している。なお、前記空隙部９ｂ１は、感圧接着部材１１から出力される光の光路に設けられている。
【００６８】
図１１の光源装置８３は、チップ型ＬＥＤ９から紫外線が照射される面の全面に感圧接着部材１４の蛍光物質複数含有感圧接着剤層２の面が接着しており、該感圧接着部材１４の紫外線吸収剤含有透明基材層６の面は、空隙部９ｂ１を有する不透明なパッケージ材料部９ｂと密着した構成を有している。なお、前記空隙部９ｂ１は、感圧接着部材１４から出力される光の光路に設けられている。
【００６９】
前記光源装置（８２，８３）では、チップ型ＬＥＤ９から紫外線が照射される面と、空隙部９ｂ１を有する不透明なパッケージ材料部９ｂとの間に、それぞれ、感圧接着部材（１１，１４）が設けられており、チップ型ＬＥＤ９から照射された紫外線は、感圧接着部材（１１，１４）を通り、この際、蛍光物質複数含有感圧接着剤層２により紫外線が特定の色調の光（可視光線）に変換され、空隙部９ｂ１を通して外部に出力される構成となっている。特に、光源装置８３では、感圧接着部材１４のパッケージ材料部９ｂ側の面は、紫外線吸収剤含有透明基材層６となっているので、蛍光物質複数含有感圧接着剤層２により変換されず透過した紫外線が紫外線吸収剤含有透明基材層６で吸収され、外部に出力される光の中に含まれる紫外線の量が低減されている。なお、光源装置（８２，８３）で用いられているパッケージ材料部は、不透明なものであるが、透明や半透明なものであってもよい。
【００７０】
図１２の光源装置８４は、チップ型ＬＥＤ９から紫外線が照射される面の全面に感圧接着部材１５の蛍光物質複数含有感圧接着剤層２の面が接着しており、該感圧接着部材１５の紫外線吸収剤含有感圧接着剤層７の面の全面は、透明なパッケージ材料部９ａと接着した構成を有している。前記光源装置８４では、チップ型ＬＥＤ９から紫外線が照射される面と、透明なパッケージ材料部９ａとの間に、感圧接着部材１５が設けられており、チップ型ＬＥＤ９から照射された紫外線は、感圧接着部材１５を通り、この際、蛍光物質複数含有感圧接着剤層２により紫外線が特定の色調の光（可視光線）に変換され、透明なパッケージ材料部９ａを通して外部に出力される構成となっている。しかも、感圧接着部材１５のパッケージ材料部９ａ側の面は、紫外線吸収剤含有感圧接着剤層７となっているので、蛍光物質複数含有感圧接着剤層２により変換されず透過した紫外線が紫外線吸収剤含有感圧接着剤層７で吸収され、外部に出力される光の中に含まれる紫外線の量が低減されている。
【００７１】
また、図１３の光源装置８５は、感圧接着部材１４の蛍光物質複数含有感圧接着剤層２の面に、複数のドームキャップ型ＬＥＤ９１が接着した構成を有している。なお、該光源装置８５では、パッケージ材料部は設けられていない。複数のドームキャップ型ＬＥＤ９１から照射された紫外線は、感圧接着部材１４を通り、この際、蛍光物質複数含有感圧接着剤層２により紫外線が特定の色調の光（可視光線）に変換され、外部に出力される構成となっている。しかも、感圧接着部材１４の外部側の面は、紫外線吸収剤含有透明基材層６となっているので、蛍光物質複数含有感圧接着剤層２により変換されず透過した紫外線が紫外線吸収剤含有透明基材層６で吸収され、外部に出力される光の中に含まれる紫外線の量が低減されている。
【００７２】
このように、感圧接着部材が紫外線吸収剤含有層を有している場合、蛍光物質複数含有感圧接着剤層が、紫外線吸収剤含有層よりも光源側となるように、感圧接着部材を光源に接着させることが重要である。
【００７３】
なお、図８〜図１３の光源装置では、感圧接着部材は、光源とパッケージ材料部との間に設けられているが、光源の発光部分を覆う筺体（すなわち、パッケージ材料部の外部）に設けることもできる。このように、光源から発せられる紫外線の光路に、本発明の感圧接着部材を設けることにより、光源から発せられる紫外線を色変換して、所望の色調の光を出力させることができる。
【００７４】
［光源］
光源としては、種々の光源を用いることも可能であるが、２８０ｎｍ〜４２０ｎｍ（特に、３５０ｎｍ〜４２０ｎｍ）の波長領域にピーク波長（中心波長）を有する紫外線を発するものを用いることができる。これは、紫外線波長領域のような波長の短い成分を多く含む光源を用いることにより、蛍光物質による光の色変換（波長変換）を利用して任意の所望の色調を得ることができるためである。一方、光源として長波長側の可視光線の光源を用いると、色調の調整範囲が光源よりも波長の長い成分のみに限定されてしまうため、任意の所望の色調を得ることが困難になる。
【００７５】
なお、光源としては、２８０ｎｍ〜４２０ｎｍの波長領域にピーク波長を有していれば、他の波長領域にピーク波長を有していてもよい。また、このような光源において、２８０ｎｍ〜４２０ｎｍの波長領域に有するピーク波長の数としては、少なくとも１つであればよく、通常は１つであるが、例えば、２〜５程度であってもよい。
【００７６】
光源としては、その形状や大きさ等にも特に制限はない。
【００７７】
具体的には、光源としては、ＬＥＤ（発光ダイオード）や蛍光管などを好適に用いることができ、なかでもＬＥＤが好適である。該ＬＥＤとしては、ドームキャップ型、チップ型、ＳＭＤパッケージ型などの公知の型のＬＥＤを用いることができる。
【００７８】
また、光源は単独で又は２種以上組み合わせて使用することができる。具体的には、図８〜図１２で示されるように、１つの感圧接着部材に１つの光源に接着していてもよく、図１３で示されるように、１つの感圧接着部材に複数の光源が接着していてもよい。特に、１つの感圧接着部材に複数の光源が接着していても、感圧接着部材により色変換されるので、各々の光源の色調のズレ等に依存することなく、一定の色調の光を外部に出力させることが可能であり、この観点からも、本発明の光源装置は極めて有用である。
【００７９】
１つの感圧接着部材に複数の光源が接着している光源装置のより具体的な構成例としては、例えば、図１４〜図１７に示される光源装置などが挙げられる。図１４〜図１７は本発明の光源装置の要部として、その断面と上面から見た状態を示す概略図である。具体的には、図１４〜図１７において、それぞれ、（ａ）は光源装置の要部を上面から見た状態を示す概略図であり、（ｂ）は光源装置の要部の断面を示す概略図である。図１４〜図１７において、８６〜８９は光源装置、９ａ１、９ａ２は透明なパッケージ材料部であり、他の符号は前記に同じである。
【００８０】
図１４や図１５の光源装置（８６，８７）は、その上面は円形状であり、複数の光源９１が、前記円形状の内部に設置された構成を有している。また、図１６や図１７の光源装置（８８，８９）は、その上面は四角形状であり、複数の光源９１が、前記四角形状の内部に設置された構成を有している。
【００８１】
また、本発明の光源装置では、パッケージ材料部は設けられていてもよく、設けられていなくてもよい。パッケージ材料部を有している場合、本発明の感圧接着部材を、光源とパッケージ材料部との間に設けて、光源には接着させ、パッケージ材料部には接着又は密着させることにより、光源をパッケージ材料部に効果的に固定することができ、パッケージ材料部中での光源の位置ズレを効果的に抑制または防止することができる。
【００８２】
なお、光源がパッケージ材料部などの他の部材により覆われない場合は、感圧接着部材の光出力面は、透明基材層（紫外線吸収剤含有透明基材層を含む）となっていることが好ましい。
【００８３】
感圧接着部材の大きさとしては、光源、パッケージ材料部などに応じて適宜選択することができる。
【実施例】
【００８４】
以下に、この発明の実施例を記載して、より具体的に説明する。但し、本発明はこれらの実施例により何ら限定されるものではない。
【００８５】
（実施例１）
冷却管、窒素導入管、温度計、滴下ロート、攪拌装置を備えた反応容器に、溶媒としての酢酸エチル１５０重量部、ブチルアクリレート９３重量部、アクリル酸７重量部、４−ヒドロキシブチルアクリレート０．０５重量部、開始剤としての２，２´−アゾビスイソブチロニトリル０．１重量部を入れ、窒素気流中で、６０℃で８時間重合を行い、アクリル系重合体を含む溶液（「アクリル系重合体溶液Ａ」と称する場合がある）を得た。このアクリル系重合体溶液Ａ中に、アクリル系重合体１００重量部に対して、蛍光物質としての商品名「ＥＺＣＧ８００６」（イージーブライト社製；２８０ｎｍ〜４２０ｎｍの波長領域にピーク波長を有する紫外線により励起されて緑色の光を発する蛍光物質）６重量部と、商品名「ＥＺＣＲ８０１１」（イージーブライト社製；２８０ｎｍ〜４２０ｎｍの波長領域にピーク波長を有する紫外線により励起されて赤色の光を発する蛍光物質）３重量部とを配合し、さらに、架橋剤としての商品名「テトラッドＣ」（三菱ガス化学株式会社製；エポキシ系架橋剤）０．０２重量部を配合して、蛍光物質複数含有感圧接着剤組成物（「蛍光物質複数含有感圧接着剤Ａ」と称する場合がある）を調製した。
【００８６】
この蛍光物質複数含有感圧接着剤Ａを、アプリケータを用いて、片面にシリコーンによる剥離処理が施されたポリエチレンテレフタレート製フィルム（厚み３８μｍ）の剥離処理面上に塗布し、１３０℃で３分間乾燥して、厚さ（乾燥後の厚さ）が３０μｍの蛍光物質複数含有感圧接着剤Ａ層を形成した。さらに、この蛍光物質複数含有感圧接着剤Ａ層上に、片面にシリコーンによる剥離処理が施されたポリエチレンテレフタレート製フィルム（厚み３８μｍ）の剥離処理面を貼り合わせて、感圧接着シートを作製した。
【００８７】
（実施例２）
蛍光物質として、商品名「ＥＺＣＧ８００６」（イージーブライト社製）３重量部と、商品名「ＥＺＣＲ８０１１」（イージーブライト社製）３重量部と、商品名「ＥＺＣＳＢ８０１４」（イージーブライト社製；２８０ｎｍ〜４２０ｎｍの波長領域にピーク波長を有する紫外線により励起されて青色の光を発する蛍光物質）３重量とを用いたこと以外は、実施例１と同様にして、蛍光物質複数含有感圧接着剤組成物（「蛍光物質複数含有感圧接着剤Ｂ」と称する場合がある）を調製し、さらに、この蛍光物質複数含有感圧接着剤Ｂを用いたこと以外は実施例１と同様にして感圧接着シートを作製した。
【００８８】
（実施例３）
蛍光物質として、商品名「ＥＺＣＳＦ−ＳＧ」（イージーブライト社製；２８０ｎｍ〜４２０ｎｍの波長領域にピーク波長を有する紫外線により励起されて緑色の光を発する蛍光物質）３重量部と、商品名「ＥＺＣＳＦ−ＳＲ」（イージーブライト社製；２８０ｎｍ〜４２０ｎｍの波長領域にピーク波長を有する紫外線により励起されて赤色の光を発する蛍光物質）３重量部と、商品名「ＥＺＣＳＦ−ＳＢ」（イージーブライト社製；２８０ｎｍ〜４２０ｎｍの波長領域にピーク波長を有する紫外線により励起されて青色の光を発する蛍光物質）３重量とを用いたこと以外は、実施例１と同様にして、蛍光物質複数含有感圧接着剤組成物（「蛍光物質複数含有感圧接着剤Ｃ」と称する場合がある）を調製し、さらに、この蛍光物質複数含有感圧接着剤Ｃを用いたこと以外は実施例１と同様にして感圧接着シートを作製した。
【００８９】
（実施例４）
蛍光物質として、商品名「ＥＺＣＧ８００６」（イージーブライト社製）３重量部と、商品名「ＥＺＣＳＢ８０１４」（イージーブライト社製）３重量とを用いたこと以外は、実施例１と同様にして、蛍光物質複数含有感圧接着剤組成物（「蛍光物質複数含有感圧接着剤Ｄ」と称する場合がある）を調製し、さらに、この蛍光物質複数含有感圧接着剤Ｄを用いたこと以外は実施例１と同様にして感圧接着シートを作製した。
【００９０】
（実施例５）
蛍光物質として、商品名「ＥＺＣＲ８０１１」（イージーブライト社製）３重量部と、商品名「ＥＺＣＳＢ８０１４」（イージーブライト社製）３重量とを用いたこと以外は、実施例１と同様にして、蛍光物質複数含有感圧接着剤組成物（「蛍光物質複数含有感圧接着剤Ｅ」と称する場合がある）を調製し、さらに、この蛍光物質複数含有感圧接着剤Ｅを用いたこと以外は実施例１と同様にして感圧接着シートを作製した。
【００９１】
（実施例６）
実施例２と同様にして調製された蛍光物質複数含有感圧接着剤Ｂを、アプリケータを用いて、片面にシリコーンによる剥離処理が施されたポリエチレンテレフタレート製フィルム（厚み３８μｍ）の剥離処理面上に塗布し、１３０℃で３分間乾燥して、厚さ（乾燥後の厚さ）が３０μｍの蛍光物質複数含有感圧接着剤Ｂ層を形成した。さらに、この蛍光物質複数含有感圧接着剤Ｂ層上に、透明基材層としてのポリエチレンテレフタレート製フィルム（厚み３８μｍ；シリコーンによる剥離処理は施されていない）を貼り合わせて感圧接着シートを作製した。
【００９２】
（実施例７）
実施例３と同様にして調製された蛍光物質複数含有感圧接着剤Ｃを、アプリケータを用いて、片面にシリコーンによる剥離処理が施されたポリエチレンテレフタレート製フィルム（厚み３８μｍ）の剥離処理面上に塗布し、１３０℃で３分間乾燥して、厚さ（乾燥後の厚さ）が３０μｍの蛍光物質複数含有感圧接着剤Ｃ層を形成した。さらに、この蛍光物質複数含有感圧接着剤Ｃ層上に、透明基材層としてのポリエチレンテレフタレート製フィルム（厚み３８μｍ；シリコーンによる剥離処理は施されていない）を貼り合わせて感圧接着シートを作製した。
【００９３】
（実施例８）
実施例１と同様にして調製されたアクリル系重合体溶液Ａ中に、アクリル系重合体１００重量部に対して、紫外線吸収剤としての商品名「Ｕｖｉｎｕｌ３０５０」（ＢＡＳＦ社製）５重量部と、架橋剤としての商品名「テトラッドＣ」（三菱ガス化学株式会社製；エポキシ系架橋剤）０．０２重量部とを配合して、紫外線吸収剤含有感圧接着剤組成物（「紫外線吸収剤含有感圧接着剤Ｆ」と称する場合がある）を調製した。
【００９４】
この紫外線吸収剤含有感圧接着剤Ｆを、アプリケータを用いて、片面にシリコーンによる剥離処理が施されたポリエチレンテレフタレート製フィルム（厚み３８μｍ）の剥離処理面上に塗布し、１３０℃で３分間乾燥して、厚さ（乾燥後の厚さ）が３０μｍの紫外線吸収剤含有感圧接着剤Ｆ層を形成した。さらに、この紫外線吸収剤含有感圧接着剤Ｆ層上に、実施例６で作製された感圧接着シートの透明基材層（シリコーンによる剥離処理が施されていないポリエチレンテレフタレート製フィルム）の面を貼り合わせて、感圧接着シートを作製した。
【００９５】
（実施例９）
実施例８と同様にして調製された紫外線吸収剤含有感圧接着剤Ｆを、アプリケータを用いて、片面にシリコーンによる剥離処理が施されたポリエチレンテレフタレート製フィルム（厚み３８μｍ）の剥離処理面上に塗布し、１３０℃で３分間乾燥して、厚さ（乾燥後の厚さ）が３０μｍの紫外線吸収剤含有感圧接着剤Ｆ層を形成した。さらに、この紫外線吸収剤含有感圧接着剤Ｆ層上に、実施例７で作製された感圧接着シートの透明基材層（シリコーンによる剥離処理が施されていないポリエチレンテレフタレート製フィルム）の面を貼り合わせて、感圧接着シートを作製した。
【００９６】
（比較例１）
シリコーン系感圧接着剤（商品名「ＳＤ−４５９２」東レダウコーニング・シリコーン社製）中に、触媒として、商品名「ＳＲＸ−２１２」（東レダウコーニング・シリコーン社製）１重量部を添加して混合物を調製し、この混合物中に、該混合物中の固形分１００重量部に対して、蛍光物質としての商品名「ＥＺＣＧ８００６」（イージーブライト社製）６重量部と、商品名「ＥＺＣＲ８０１１」（イージーブライト社製）３重量部とを配合して、蛍光物質含有シリコーン系感圧接着剤組成物（「シリコーン系感圧接着剤Ｇ」と称する場合がある）を調製した。このシリコーン系感圧接着剤Ｇを用いたこと以外は実施例１と同様にして感圧接着シートを作製した。
【００９７】
（比較例２）
天然ゴム系感圧接着剤（日東電工社製）中に、固形分１００重量部に対して、蛍光物質としての商品名「ＥＺＣＧ８００６」（イージーブライト社製）６重量部と、商品名「ＥＺＣＲ８０１１」（イージーブライト社製）３重量部とを配合して、蛍光物質含有シリコーン系感圧接着剤組成物（「天然ゴム系感圧接着剤Ｈ」と称する場合がある）を調製した。この天然ゴム系感圧接着剤Ｈを用いたこと以外は実施例１と同様にして感圧接着シートを作製した。
【００９８】
（比較例３）
蛍光物質として、商品名「ＥＺＣＧ８００６」（イージーブライト社製）６重量部のみを用いたこと以外は、実施例１と同様にして、蛍光物質単数含有感圧接着剤組成物（「蛍光物質単数含有感圧接着剤Ｉ」と称する場合がある）を調製し、さらに、この蛍光物質単数含有感圧接着剤Ｉを用いたこと以外は実施例１と同様にして感圧接着シートを作製した。
【００９９】
（色変換試験）
実施例および比較例により得られた感圧接着シートを、室温で３日間、１００℃で３日間の各条件で放置した。その後、各条件で放置された感圧接着シートを、４０５ｎｍにピーク波長を有する紫外線を発するＬＥＤ（近紫外ＬＥＤ）、および３５０ｎｍにピーク波長を有する紫外線を発するブラックライト蛍光管に、装着し、実際に光源から光を照射した際の状況を目視で観察し、感圧接着シートから出力される光の色（発光色）の状態を観察した。光源として近紫外ＬＥＤを用いて観察した結果については表１に示し、ブラックライド蛍光管を用いて観察した結果については表２に示した。
【０１００】
もちろん、感圧接着シートの蛍光物質を含有している感圧接着剤層（蛍光物質複数含有感圧接着剤Ａ層〜蛍光物質複数含有感圧接着剤Ｅ層、シリコーン系感圧接着剤Ｇ層、天然ゴム系感圧接着剤Ｈ層、蛍光物質単数含有感圧接着剤Ｉ層など）を、光源（近紫外ＬＥＤ、ブラックライド蛍光管など）に接着している。この接着の状態について目視で観察したところ、実施例及び比較例のいずれも良好であった。
【０１０１】
【表１】
2008291272.tif 000003
【０１０２】
【表２】
2008291272.tif 000004
【０１０３】
表１及び２より明らかなように、実施例１〜９に係る感圧接着シートを用いると、光源から発した光を、任意の色調の光に容易に且つ自由に変換することができることが確認された。しかも、変換後の光の明るさは良好であり、また、光源に対する接着性も良好であった。
【０１０４】
さらに、任意の色調に変換されて出力された光の色調の安定性も優れていることが確認された。従って、実施例１〜９に係る感圧接着部材を用いることにより、光源からの照射光を容易に且つ自由に目的とする任意の色調の光に変換させることができる光源装置を得ることができる。
【図面の簡単な説明】
【０１０５】
【図１】本発明の感圧接着部材の例を示す概略断面図である。
【図２】本発明の感圧接着部材の例を示す概略断面図である。
【図３】本発明の感圧接着部材の例を示す概略断面図である。
【図４】本発明の感圧接着部材の例を示す概略断面図である。
【図５】本発明の感圧接着部材の例を示す概略断面図である。
【図６】本発明の感圧接着部材の例を示す概略断面図である。
【図７】本発明の感圧接着部材の例を示す概略断面図である。
【図８】本発明の光源装置の例の要部を示す概略断面図である。
【図９】本発明の光源装置の例の要部を示す概略断面図である。
【図１０】本発明の光源装置の例の要部を示す概略断面図である。
【図１１】本発明の光源装置の例の要部を示す概略断面図である。
【図１２】本発明の光源装置の例の要部を示す概略断面図である。
【図１３】本発明の光源装置の例の要部を示す概略断面図である。
【図１４】本発明の光源装置の要部として、その断面と上面から見た状態を示す概略図である。
【図１５】本発明の光源装置の要部として、その断面と上面から見た状態を示す概略図である。
【図１６】本発明の光源装置の要部として、その断面と上面から見た状態を示す概略図である。
【図１７】本発明の光源装置の要部として、その断面と上面から見た状態を示す概略図である。
【符号の説明】
【０１０６】
１、11〜16  感圧接着部材
２  蛍光物質複数含有感圧接着剤層
３  片面が剥離面となっているセパレータ
31  両面が剥離面となっているセパレータ
４  透明基材層
５  実質的に蛍光物質を含有していない感圧接着剤層
６  紫外線吸収剤含有透明基材層
７  紫外線吸収剤含有感圧接着剤層
８、81〜89  光源装置
９  チップ型ＬＥＤ
91  ドームキャップ型ＬＥＤ
9a  透明なパッケージ材料部
9a1、9a2  透明なパッケージ材料部
9b  不透明なパッケージ材料部
9b1  不透明なパッケージ材料部9bの空隙部
【図１】
2008291272.tif 000005
【図２】
2008291272.tif 000006
【図３】
2008291272.tif 000007
【図４】
2008291272.tif 000008
【図５】
2008291272.tif 000009
【図６】
2008291272.tif 000010
【図７】
2008291272.tif 000011
【図８】
2008291272.tif 000012
【図９】
2008291272.tif 000013
【図１０】
2008291272.tif 000014
【図１１】
2008291272.tif 000015
【図１２】
2008291272.tif 000016
【図１３】
2008291272.tif 000017
【図１４】
2008291272.tif 000018
【図１５】
2008291272.tif 000019
【図１６】
2008291272.tif 000020
【図１７】
2008291272.tif 000021